(57)【要約】【課題】炭素供給成分の発塵や偏析が少ない粉末冶金用混合粉末であって、機械的特性に優れた圧粉体および焼結体を製造可能な粉末冶金用混合粉末を提供する。【解決手段】本発明の粉末冶金用混合粉末は、鉄基粉末および炭素供給成分を含有し、炭素供給成分は、（１）黒鉛粉末およびカーボンブラックを、黒鉛粉末：カーボンブラック＝２５〜８５質量部：７５〜１５質量部の範囲内で含有しているか、（２）フタル酸ジブチル吸収量が６０ｍＬ／１００ｇ以下で、且つ、窒素吸着比表面積が５０ｍ２／ｇ以下であるカーボンブラックを、炭素供給成分中最も多い比率で含有している。【選択図】なし【特許請求の範囲】
【請求項１】
鉄基粉末および炭素供給成分を含有する粉末冶金用混合粉末であって、
前記炭素供給成分は、黒鉛粉末およびカーボンブラックを、黒鉛粉末：カーボンブラック＝２５〜８５質量部：７５〜１５質量部の範囲内で含有することを特徴とする粉末冶金用混合粉末。
【請求項２】
前記カーボンブラックは、フタル酸ジブチル吸収量：６０ｍＬ／１００ｇ以下で、且つ、窒素吸着比表面積：５０ｍ２／ｇ以下を満足するものである請求項１に記載の粉末冶金用混合粉末。
【請求項３】
鉄基粉末および炭素供給成分を含有する粉末冶金用混合粉末であって、
前記炭素供給成分は、フタル酸ジブチル吸収量が６０ｍＬ／１００ｇ以下で、且つ、窒素吸着比表面積が５０ｍ２／ｇ以下であるカーボンブラックを、前記炭素供給成分中最も多い比率で含有することを特徴とする粉末冶金用混合粉末。
【請求項４】
前記炭素供給成分は、前記カーボンブラックのみを含有する請求項３に記載の粉末冶金用混合粉末。
【請求項５】
前記鉄基粉末１００質量部に対し、前記炭素供給成分を４質量部以下の範囲で含有する請求項１〜４のいずれかに記載の粉末冶金用混合粉末。
【請求項６】
更に、物性改善成分を含有する請求項１〜５のいずれかに記載の粉末冶金用混合粉末。
【請求項７】
更に、潤滑剤を含有する請求項１〜６のいずれかに記載の粉末冶金用混合粉末。
【請求項８】
請求項１〜７のいずれかに記載の粉末冶金用混合粉末を用いて得られる圧粉体。
【請求項９】
請求項８に記載の圧粉体を焼結して得られる焼結体。
【発明の詳細な説明】
【技術分野】
【０００１】
本発明は、炭素供給成分の飛散および偏析が少ない粉末冶金用混合粉末、当該粉末冶金用混合粉末を用いて得られる高密度の圧粉体、および当該圧粉体を焼結して得られる焼結体に関するものである。
【背景技術】
【０００２】
鉄基粉末を用いて焼結体などの製品を製造する粉末冶金法は、他の方法に比べて価格、製品寸法の精度、生産性などの点で優れているため、汎用されている。
【０００３】
粉末冶金法では、鉄基粉末を含む原料粉末を混合し、加圧成形して圧粉体を成形し、溶融点以下の温度で焼結することによって焼結体を製造している。このうち混合工程は、混合粉末のハンドリング性を高めて加圧成形工程での作業効率を向上させ、均質な焼結体を得るうえで、極めて重要な操作である。混合工程では、通常、鉄基粉末に所定の炭素供給成分（炭素源）を加えた原料粉末に、潤滑性を良好にするための潤滑剤を添加し、混合している。
【０００４】
従来、炭素供給成分として、安価で入手が容易な黒鉛（グラファイト）粉末が汎用されている。
【０００５】
しかし、黒鉛粉末を使用すると、混合工程または加圧成形工程で黒鉛粉末が発塵（飛散）するため、混合粉末のハンドリング性が低下し、職場環境が悪化するといった問題を抱えている。また、黒鉛粉末は、鉄基粉末に比べて粒径に差があり、比重の差も大きいため、混合機中で一旦均質に混合されたとしても、それ以後のハンドリング中に分離、偏析（粒度偏析、比重偏析）が起こり易い。
【０００６】
そこで、従来、黒鉛粉末の偏析を防ぐ方法として、バインダ（粘結剤）が用いられている。
【０００７】
しかし、バインダは、一般に粘着性を有しているため、混合粉末の流動性を阻害する。混合粉末の流動性が悪いと、例えば、混合粉末を貯蔵ホッパから排出して成形金型に移送する際、または混合粉末を成形金型に充填する際などの加圧成形工程で、貯蔵ホッパの排出上部でブリッジングなどによる排出不良が生じたり、貯蔵ホッパからシューボックスまでのホースが閉塞したりするなどの問題が生じる。また、混合粉末の流動性が悪いと、成形金型（特に薄肉部分）内全体に混合粉末が均一に充填され難くなり、均質な圧粉体が得られ難いという問題もある。
【０００８】
バインダによる上記問題点を解決するため、特許文献１〜３には、黒鉛粉末の偏析を防止し得、且つ、混合粉末の流動性も改善し得る新規のバインダが開示されている。しかし、これらのバインダを用いると圧粉体の密度が充分上昇せず、強度および硬さが高い焼結体が得られ難いといった問題がある。
【０００９】
また、バインダを用いる従来の方法では、混合粉末中にバインダを添加し、混合する工程が別途必要であり、生産性の低下は避けられない。
【００１０】
一方、特許文献４〜５には、炭素供給成分として、黒鉛粉末のほかにカーボンブラックも例示されているが、実施例の欄には、黒鉛粉末を用いた実験結果が記載されているだけで、カーボンブラックを用いた実験結果は全く記載されていない。
【特許文献１】特開２００３-１０５４０５号公報
【特許文献２】特開２００４-２５６８９９号公報
【特許文献３】特開２００４-３６０００８号公報
【特許文献４】特開２００４-１６２１７０号公報
【特許文献５】特開２００４-１１５８８２号公報
【発明の開示】
【発明が解決しようとする課題】
【００１１】
本発明は、上記事情に鑑みてなされたものであり、その目的は、バインダを使用しなくても、炭素供給成分の発塵や偏析を防止でき、均質な粉末冶金用混合粉末を提供することにある。
【００１２】
本発明の他の目的は、前述した特性を備えた混合粉末であって、しかも、機械的特性に優れた圧粉体および均質な焼結体を製造可能な粉末冶金用混合粉末を提供することにある。
【００１３】
更に、本発明の他の目的は、高密度で形状保持性が良好な圧粉体を提供することにある。
【００１４】
更に、本発明の他の目的は、強度および硬さが高く、機械的特性に優れた焼結体を提供することにある。
【課題を解決するための手段】
【００１５】
上記課題を解決することのできた本発明の粉末冶金用混合粉末（第１の粉末冶金用混合粉末）は、鉄基粉末および炭素供給成分を含有する粉末冶金用混合粉末であって、前記炭素供給成分は、黒鉛粉末およびカーボンブラックを、黒鉛粉末：カーボンブラック＝２５〜８５質量部：７５〜１５質量部の範囲内で含有するところに要旨を有している。
【００１６】
好ましい実施形態において、前記カーボンブラックは、フタル酸ジブチル吸収量：６０ｍＬ／１００ｇ以下で、且つ、窒素吸着比表面積：５０ｍ２／ｇ以下を満足するものである。
【００１７】
また、上記課題を解決することのできた本発明の他の粉末冶金用混合粉末（第２の粉末冶金用混合粉末）は、鉄基粉末および炭素供給成分を含有する粉末冶金用混合粉末であって、前記炭素供給成分は、フタル酸ジブチル吸収量が６０ｍＬ／１００ｇ以下で、且つ、窒素吸着比表面積が５０ｍ２／ｇ以下であるカーボンブラックを、前記炭素供給成分中最も多い比率で含有するところに要旨を有している。
【００１８】
好ましい実施形態において、前記炭素供給成分は、前記カーボンブラックのみを含有している。
【００１９】
好ましい実施形態において、前記鉄基粉末１００質量部に対し、前記炭素供給成分を４質量部以下の範囲で含有する。
【００２０】
好ましい実施形態において、上記の第１および第２の粉末冶金用混合粉末は、更に、物性改善成分を含有する。
【００２１】
好ましい実施形態において、これらの粉末冶金用混合粉末は、更に、潤滑剤を含有する。
【００２２】
上記課題を解決することのできた本発明の圧粉体は、上記のいずれかに記載の粉末冶金用混合粉末を用いて得られる。
【００２３】
上記課題を解決することのできた本発明の焼結体は、上記の圧粉体を焼結して得られる。
【発明の効果】
【００２４】
本発明によれば、バインダを使用しなくても、炭素供給成分の発塵や偏析を低減可能な混合粉末が得られるため、生産性に優れている。
【００２５】
特に、本発明の第１の粉末冶金用混合粉末によれば、カーボンブラックの品種にかかわらず、上述した混合粉末が得られるため、実用性に優れている。
【００２６】
本発明の粉末冶金用混合粉末を用いれば、高密度で形状保持性が良好な圧粉体が得られるため、最終的に、機械的特性に優れた焼結体が得られる。
【発明を実施するための最良の形態】
【００２７】
本発明者は、バインダを使用しなくても、炭素供給成分の発塵や偏析を防止し得る新規な粉末冶金用混合粉末を提供するため、特に、カーボンブラックに着目して鋭意検討してきた。その結果、炭素供給成分として、従来のように黒鉛粉末のみを使用するのではなく、（ａ）後に詳述する第１の粉末冶金用混合粉末のように、黒鉛粉末とカーボンブラックを所定比率で含有する混合物を用いれば、所期の目的が達成されること、また、（ｂ）後に詳述する第２の粉末冶金用混合粉末のように、フタル酸ジブチル（dibutylphthalate、ＤＢＰ）吸収量および窒素吸着比表面積が所定の範囲に制御されたカーボンブラックを、炭素供給成分中最も多い比率で含有するように用いる（上記要件を満足するカーボンブラックのみを含み、黒鉛粉末を含まなくてもよい）と所期の目的が達成されることを見出し、本発明を完成した。
【００２８】
本明細書では、説明の便宜上、炭素供給成分として、黒鉛粉末およびカーボンブラックを、黒鉛粉末：カーボンブラック＝２５〜８５質量部：７５〜１５質量部の範囲内で含有する混合物を用いた粉末冶金用混合粉末の発明を、「本発明の第１の粉末冶金用混合粉末」または「第１の混合粉末」または「第１の発明」と呼び、一方、炭素供給成分として、フタル酸ジブチル吸収量が６０ｍＬ／１００ｇ以下で、且つ、窒素吸着比表面積が５０ｍ２／ｇ以下であるカーボンブラックを、炭素供給成分中最も多い比率で含有する粉末冶金用混合粉末の発明を、「本発明の第２の粉末冶金用混合粉末」または「第２の混合粉末」または「第２の発明」と呼ぶ。
【００２９】
以下に詳述するように、本発明の第１の粉末冶金用混合粉末は、黒鉛粉末とカーボンブラックとの混合粉末であって、且つ、混合比率が限定された混合粉末の使用を前提としており、カーボンブラックの品種（特性）は特に問わないものである。
【００３０】
これに対し、本発明の第２の粉末冶金用混合粉末は、所定の特性を備えたカーボンブラックを用い、当該カーボンブラックを炭素供給成分中最も多い比率で使用することを前提としている。上記の前提条件を満足する限り、炭素供給成分は、例えば、（ア）当該カーボンブラックと黒鉛粉末との混合粉末であっても良いし、（イ）当該カーボンブラックのみ（黒鉛粉末なし）であっても良い。あるいは、上記（ア）および（イ）のそれぞれにおいて、当該カーボンブラック以外のカーボンブラック（すなわち、フタル酸ジブチル吸収量：６０ｍＬ／１００ｇ以下で、且つ、窒素吸着比表面積：５０ｍ２／ｇ以下の要件を満足しないカーボンブラック）を含んでいてもよい。
【００３１】
本発明では、混合粉末の指標（合格基準）を、（ア）遊離カーボン量が３０質量％以下（好ましくは１０質量％以下）であり、且つ、（イ）成形圧力が４９０ＭＰａで圧粉体にしたときの密度が６．７０ｇ／ｃｍ３以上（好ましくは６．８０ｇ／ｃｍ３以上）を満足するものと定めた。本発明において、第１および第２の粉末冶金用混合粉末の好ましい合格基準は若干相違しており、第１の混合粉末における好ましい合格基準は、（ア）遊離カーボン量：３０質量％以下、且つ、（イ）成形圧力が４９０ＭＰａで圧粉体にしたときの密度：６．８０ｇ／ｃｍ３以上とし、一方、第２の混合粉末における好ましい合格基準は、（ア）遊離カーボン量：１０質量％以下、（イ）成形圧力が４９０ＭＰａで圧粉体にしたときの密度：６．７０ｇ／ｃｍ３以上を合格基準とした。第１の粉末冶金用混合粉末では、特に、高密度の圧粉体を製造可能な混合粉末を提供するという観点から、上記のように圧粉体の密度を高く設定しており、一方、第２の粉末冶金用混合粉末では、特に、炭素供給成分の発塵や偏析を一層著しく低減し得る混合粉末を提供するという観点から、遊離カーボン量の上限を厳しく設定している。
【００３２】
以下、第１の発明および第２の発明に用いられる炭素供給成分について、それぞれ、詳細に説明する。
【００３３】
（本発明の第１の粉末冶金用混合粉末）
本発明の第１の発明に到達した経緯は、以下のとおりである。
【００３４】
本発明者は、バインダ不要の粉末冶金用混合粉末であって、特に好ましくは、高密度の圧粉体を製造可能な混合粉末を提供するため、特に、炭素供給成分に着目して検討を行なってきた。
【００３５】
本発明者は、まず、カーボンブラックのみを用いて実験を行なった。その結果、黒鉛粉末の代わりにカーボンブラックを使用すると、概して、混合粉末の遊離カーボン量（Ｃｌｏｓｓ）は少なくなり、炭素供給成分の発塵や偏析を低減できることが分かった。ところが、カーボンブラックの品種（フタル酸ジブチル吸収量、比表面積、粒子径）によっては、鉄基粉末への均一な混合が困難であり、黒鉛粉末を用いた場合に比べて発塵や偏析の程度が上昇すること、更には、圧粉成形によっても充分な強度を有する圧粉体が得られないことが、本発明者の実験によって判明した。
【００３６】
実用性の観点を重視すれば、適用できるカーボンブラックの品種が制限されることは適切でない。
【００３７】
そこで、本発明者は、カーボンブラックの品種にかかわらず、カーボンブラックを炭素供給成分として利用する新規技術を提供するという観点から、更に検討を重ねてきた。その結果、炭素供給成分として、カーボンブラックのみを用いるのではなく、カーボンブラックと黒鉛粉末を所定比率で含有する混合物を用いることによって、カーボンブラックの品種にかかわらず、混合粉末に要求される特性（炭素供給成分の発塵や偏析を防止できる）を満足するものを提供できることがわかった。更に、上記の混合物を含有する粉末冶金用混合粉末は、圧粉体に加圧成形したときの特性（圧粉体の密度およびラトラ値）も良好であり、最終製品である焼結体としたときの特性（密度、圧環強度、硬さ）も優れていることを見出し、本発明に到達した。
【００３８】
本発明のように黒鉛粉末とカーボンブラックとを所定比率で併用することにより、所望の特性をすべて兼ね備えた粉末冶金用混合粉末が得られるメカニズムは、詳細には不明であるが、以下のように推察される。カーボンブラックを黒鉛粉末と混合すると、カーボンブラック粒子同士の凝着・固着を防止できるため、カーボンブラックの品種にかかわらず、鉄基粉末への均一な混合が可能となり、発塵や偏析の程度を低減できることが考えられる。また、カーボンブラックを黒鉛粉末と混合すると、黒鉛粉末粒子を覆うようにしてカーボンブラック粒子が存在し、このような被覆形態を有するカーボンブラックが鉄基粉末に付着するため、鉄基粉末への付着性に乏しい黒鉛粉末の使用が可能になることが考えられる。
【００３９】
まず、本発明に用いられるカーボンブラックについて説明する。
【００４０】
一般に、カーボンブラックは、ほぼ９５質量％以上の無定形炭素質からなり、比表面積が最大で１０００ｍ２／ｇ前後にもおよぶ微粒粉体である。カーボンブラックは、個々の粒子同士が融着し、三次元的に広がった連鎖状または房状の凝集体（ストラクチャーと呼ばれる。）として存在している。
【００４１】
カーボンブラックの特性は、主に、粒子形態（粒径、比表面積など）、粒子の凝集形態、および粒子表面の物理化学的性状に基づいて評価される。本発明では、これらの特性について限定するものではなく、本発明の作用を損なわない範囲で、適切な範囲のものを選択することができる。
【００４２】
ただし、混合粉末に要求される上記特性を一層改善するため、カーボンブラックは、以下の要件を満足していることが好ましい。
【００４３】
まず、粒子の凝集形態を表すフタル酸ジブチル（dibutylphthalate、ＤＢＰ）吸収量は、おおむね、１２０ｍＬ／１００ｇ以下であることが好ましい。
【００４４】
ここで、「ＤＢＰ吸収量」は、カーボンブラックの空隙を満たすのに必要なＤＢＰの量（裏返せば、カーボンブラックが液体であるＤＢＰを吸収する吸油量）である。ＤＢＰ吸収量は、ストラクチャーと密接な関係があることが知られている。例えば、小粒径（数ｎｍ〜２０ｎｍ程度）の一次粒子が高次に連鎖凝集した、すなわち、ストラクチャーが高度に発達したカーボンブラックでは、粒子間に存在する空隙の容積が大きいため、ＤＢＰ吸収量は大きくなる。一方、一次粒子の粒径が大きく、且つ、それらの粒子が独立した構造を有している、すなわち、ストラクチャーが発達していないカーボンブラックでは、空隙容積が小さいため、ＤＢＰ吸収量は小さくなる。
【００４５】
ＤＢＰ吸収量が大きいカーボンブラックは、ストラクチャーが高度に発達した凝集構造を有しているため、圧粉体の密度はあまり上昇せず、ラトラ値に代表される機械的強度も低下すると推察される。
【００４６】
カーボンブラックのＤＢＰ吸収量は少ない程良く、例えば、６０ｍＬ／１００ｇ以下であることがより好ましく、５０ｍＬ／１００ｇ以下であることが更に好ましく、４０ｍＬ／１００ｇ以下であることが更に一層好ましい。なお、その下限は、圧粉体の密度や機械的強度の改善といった観点からは特に限定されないが、カーボンブラックが形成し得るストラクチャーなどを考慮すると、２０ｍＬ／１００ｇ以上であることが好ましい。
【００４７】
カーボンブラックのＤＢＰ吸収量は、ＪＩＳ Ｋ６２１７-４の「ゴム用カーボンブラック−基本特性−第４部：ＤＢＰ吸収量の求め方」に基づいて測定する。
【００４８】
また、比表面積の代表的な指標である窒素吸着比表面積は、おおむね、１５０ｍ２／ｇ以下であることが好ましい。
【００４９】
ここで、「窒素吸着比表面積」は、カーボンブラック表面の細孔部分を含む全比表面積に対応する量である。
【００５０】
窒素吸着比表面積が大きくなると、圧粉体の密度はあまり上昇せず、ラトラ値が大きくなる。そのため、焼結体に要求される特性が充分得られない恐れがある。
【００５１】
カーボンブラックの窒素吸着比表面積は小さい程良く、例えば、５０ｍ２／ｇ以下であることがより好ましく、４０ｍ２／ｇ以下であることが更に好ましく、３０ｍ２／ｇ以下であることが更に一層好ましい。なお、その下限は、圧粉体の密度や機械的強度の改善といった観点からは特に限定されないが、カーボンブラックが形成し得るストラクチャーなどを考慮すると、５ｍ２／ｇ以上であることが好ましい。
【００５２】
カーボンブラックの窒素吸着比表面積は、ＪＩＳ Ｋ ６２１７-２に記載された方法に基づいて測定する。
【００５３】
カーボンブラックの一次粒子の平均粒径は、４０ｎｍ以上であることが好ましい。前述した窒素吸着比表面積に加え、一次粒子の平均粒径を更に制御してカーボンブラックの粒子形態を厳密に調整することにより、圧粉体の特性が一層改善され、機械的特性に一層優れた焼結体が得られる。一次粒子の平均粒径が４０ｎｍ未満の場合、カーボンブラックは、混合工程において、高度に凝集した複雑なストラクチャーを形成し易くなり、圧粉体の密度などが低下してしまう。一次粒子の平均粒径は大きいほどよく、例えば、７０ｎｍ以上であることが好ましい。なお、その上限は、圧粉体の密度や機械的強度の改善といった観点からは特に限定されないが、カーボンブラックが形成し得るストラクチャーなどを考慮すると、１０００ｎｍ以下であることが好ましい。
【００５４】
カーボンブラックの一次粒子の平均粒径は、電子顕微鏡を用いて測定することができる。具体的には、電子顕微鏡で数万倍の写真を数視野撮影し、投影された各粒子の円近似直径を、１試料当たり約２千個〜１万個計測する。計測は、粒子径自動解析装置（Ｚｅｉｓｓ Ｍｏｄｅｌ ＴＧＡ１０）などを用いて行なうことができる。
【００５５】
カーボンブラックの炭素純度は、特に限定されない。ただし、炭素（Ｃ）以外の原子は、焼結体の特性に悪影響を及ぼす可能性があるため、カーボンブラックの炭素純度は、出来るだけ高いことが好ましい。具体的には、カーボンブラック中のＣの比率は、９５質量％以上であることが好ましく、９９質量％以上であることがより好ましい。Ｃ以外の元素として、例えば、水素（Ｈ）や灰分（金属元素、無機元素）などが挙げられる。灰分としては、例えば、Ｍｇ、Ｃａ、Ｓｉ、Ｆｅ、Ａｌ、Ｖ、Ｋ、Ｎａなどの塩類やこれらの酸化物などが挙げられ、このうち、水素（Ｈ）は０．５質量％以下であることが好ましい。また、灰分は、合計で０．５質量％以下であることが好ましく、０．１質量％以下であることがより好ましい。
【００５６】
このような要件を満足するカーボンブラックの作製方法は、特に限定されず、通常用いられる方法を適宜選択することができる。具体的には、例えば、オイルファーネス法、サーマル法（熱分解法）などが挙げられる。このうち、後者のサーマル法は、一次粒子の平均粒径が大きく、一次粒子が独立した構造に制御しやすいという特徴を有しており、本発明で規定するカーボンブラックの作製方法として推奨される。
【００５７】
上記要件を満足するカーボンブラックは、例えば、市販品を用いることもできる。
【００５８】
以上、第１の粉末冶金用混合粉末を特徴付けるカーボンブラックについて説明した。
【００５９】
次に、本発明の第１の粉末冶金用混合粉末に用いられる黒鉛粉末について説明する。
【００６０】
黒鉛粉末は、粉末冶金用混合粉末に通常用いられるものであれば特に限定されない。
【００６１】
ただし、黒鉛粉末の平均粒径は、おおむね、４０μｍ以下であることが好ましい。平均粒径が４０μｍを超えると、焼結工程で鉄基粉末との反応が不充分になる恐れがあるからである。なお、その下限は特に限定されない。通常用いられる黒鉛粉末の平均粒径は、おおむね、５〜２０μｍ程度であるが、本発明では、このような黒鉛粉末を用いることもできる。
【００６２】
上記要件を満足する黒鉛粉末は、例えば、市販品を用いることもできる。
【００６３】
本発明の第１の混合粉末では、上記のカーボンブラックと上記の黒鉛粉末の両方を炭素供給成分として用いている。
【００６４】
カーボンブラックと黒鉛粉末との混合比率は、後記する実施例に示すように、カーボンブラックの品種にかかわらず、カーボンブラックおよび黒鉛粉末の合計１００質量部に対し、カーボンブラックを１５質量部以上７５質量部以下の範囲内とすることが好ましい。カーボンブラックの比率が１５質量部未満の場合、遊離カーボン量(Ｃ-ｌｏｓｓ)が大きくなり、炭素供給成分の発塵や偏析が上昇してしまう。一方、カーボンブラックの比率が７５質量部を超えると、カーボンブラックの品種による影響が大きくなり、選択したカーボンブラックよっては、加圧成形の際、脆くて形状を保持することが困難なものが発生することがある。また、所望とする圧粉体の密度に達しない場合もある。カーボンブラックの比率は、２０質量部以上６０質量部以下であることがより好ましく、２０質量部以上５０質量部以下であることが更に好ましい。
【００６５】
なお、カーボンブラックと黒鉛粉末の混合比率は、後記する実施例１で詳述するように、厳密には、使用するカーボンブラックの品種によって相違するが、本発明の第１発明における「カーボンブラックの品種にかかわらず本発明の合格基準を満足する粉末冶金用混合粉末を提供する」という目的を達成するためには、少なくとも、カーボンブラックの混合比率を、上記のように１５〜７５質量部の範囲内に制御することが必要であり、この混合比率を満足する限り、カーボンブラックの品種にかかわらず、優れた特性を備えた粉末冶金用混合粉末を提供できることが明らかになった。本発明では、上記の実験事実に基づき、カーボンブラックの混合比率を上記範囲に定めた次第である。
【００６６】
具体的には、カーボンブラックの混合比率は、後記する実施例に示すように、カーボンブラックのＤＢＰ吸収量および窒素吸着比表面積の範囲に応じて、適宜適切に変更することが好ましい。これにより、所望とする混合粉末（遊離カーボン量３０質量％以下、圧粉体の密度６．７０ｇ／ｃｍ３以上）が得られる。
【００６７】
詳細には、例えば、表１のカーボンブラックａ（ＤＢＰ吸収量３８ｍＬ／１００ｇ、窒素吸着比表面積８ｍ２／ｇ）に代表されるように、ＤＢＰ吸収量が約１０〜１２０ｍＬ／１００ｇの範囲内で、窒素吸着比表面積が約５〜１５ｍ２／ｇの範囲内のカーボンブラック（以下、便宜的にカーボンブラックＡ群と呼ぶ。）を用いるときは、カーボンブラックの混合比率が、少なくとも１０質量部以上１００質量部以下であれば、所望とする混合粉末を得ることができ、１０質量部以上９０質量部以下であれば、より高密度の圧粉体を得ることができる。カーボンブラックの混合比率は、２０質量部以上８０質量部以下とすることがより好ましく、２０質量部以上６０質量部以下とすることが更に好ましい。
【００６８】
また、表１のカーボンブラックｂ（ＤＢＰ吸収量１１３ｍＬ／１００ｇ、窒素吸着比表面積１３０ｍ２／ｇ）に代表されるように、ＤＢＰ吸収量が約３０〜１２０ｍＬ／１００ｇの範囲内で、窒素吸着比表面積が約１５〜１５０ｍ２／ｇの範囲内のカーボンブラック（以下、便宜的にカーボンブラックＢ群と呼ぶ。）を用いるときは、少なくとも、カーボンブラックの混合比率を１５質量部以上７５質量部以下に制御すれば、所望とする混合粉末を得ることができる。カーボンブラックの混合比率は、１５質量部以上５０質量部以下とすることが好ましく、２０質量部以上５０質量部以下とすることがより好ましい。
【００６９】
また、表１のカーボンブラックｃ（ＤＢＰ吸収量２２ｍＬ／１００ｇ、窒素吸着比表面積８０ｍ２／ｇ）に代表されるように、ＤＢＰ吸収量が約１０〜１５０ｍＬ／１００ｇの範囲内で、窒素吸着比表面積が約５〜１５０ｍ２／ｇの範囲内のカーボンブラックを用いるとき（以下、便宜的にカーボンブラックＣ群と呼ぶ。）は、カーボンブラックの混合比率が、少なくとも１５質量部以上１００質量部以下であれば、所望とする混合粉末を得ることができ、１５質量部以上７５質量部以下であれば、より高密度の圧粉体を得ることができる。カーボンブラックの混合比率は、２０質量部以上６０質量部以下とすることが好ましく、２０質量部以上４０質量部以下とすることがより好ましい。
【００７０】
以上、第１の発明に用いられる炭素供給成分について説明した。
【００７１】
（本発明の第２の粉末冶金用混合粉末）
本発明の第２の発明に到達した経緯は、以下のとおりである。
【００７２】
本発明者は、バインダ不要の粉末冶金用混合粉末であって、炭素供給成分の発塵や偏析を防止し得る新規な粉末冶金用混合粉末を提供するため、検討した。
【００７３】
その結果、カーボンブラックを使用すると、概して、混合粉末の遊離カーボン量（Ｃ−ｌｏｓｓ）は少なくなり、炭素供給成分の発塵や偏析を低減できることが分かった。ところが、カーボンブラックを含む混合粉末を加圧成形すると、脆くて形状を保持することが困難なものも発生することが判明した。これは、圧粉体の密度が小さく、ラトラ値（欠け易さ）が大きいためであり、このような混合粉末は、粉末冶金用に用いることはできない。
【００７４】
そこで、本発明者は、混合粉末に要求される特性（炭素供給成分の発塵や偏析を防止できる）を備えていることは勿論のこと、圧粉体に加圧成形したときの特性（圧粉体の密度およびラトラ値）も良好であり、更には、最終製品である焼結体としたときの特性（密度、圧環強度、硬さ）も優れている、そのような混合粉末を提供するために必要なカーボンブラックの特性を明らかにするため、更に検討を重ねてきた。その結果、ＤＢＰ吸収量および窒素吸着比表面積が所定範囲に制御されたカーボンブラックを使用すれば、混合粉末の遊離カーボン量が少なく、且つ圧粉体に加圧成形したときの特性（圧粉体の密度およびラトラ値）も良好となることが判明した。焼結時のカーボンブラックの鉄基粉末への浸炭挙動は、黒鉛粉末と同等であり、カーボンブラックも炭素供給源となる。
【００７５】
上記のカーボンブラックを用いることにより、所望の特性をすべて兼ね備えた粉末冶金用混合粉末が得られるメカニズムは、詳細には不明であるが、ＤＢＰ吸収量および窒素吸着比表面積が適切に制御されたカーボンブラックは、ベースとなる鉄基粉末への親和性が高く、鉄基粉末への付着に必要な静電気力または分子間力を有していると共に、圧粉成形において、鉄基粉末同士の圧密を阻害することなく、結果的に、高密度且つ高強度の圧粉体を生成し得る凝集構造を有しているためと推察される。
【００７６】
まず、本発明を特徴付けるカーボンブラックについて説明する。
【００７７】
カーボンブラックの特性は、主に、粒子形態（粒径、比表面積など）、粒子の凝集形態、および粒子表面の物理化学的性状に基づいて評価される。本発明では、上記のうち、特に、比表面積（具体的には、窒素吸着比表面積）および粒子の凝集形態（具体的には、ＤＢＰ吸収量）が、粉末冶金用混合粉末に要求される上記特性の向上に大きく影響するという観点から、これらを制御している。
【００７８】
本発明では、カーボンブラックのＤＢＰ吸収量を６０ｍＬ／１００ｇ以下と定めた。後記する実施例に示すように、ＤＢＰ吸収量が６０ｍＬ／１００ｇを超えるものは、圧粉体の密度が小さく、ラトラ値が大きくなるため、焼結体に要求される特性が充分得られない。このように、ＤＢＰ吸収量が大きいカーボンブラックは、ストラクチャーが高度に発達した凝集構造を有しているため、圧粉体の密度はあまり上昇せず、ラトラ値に代表される機械的強度も低下すると推察される。
【００７９】
カーボンブラックのＤＢＰ吸収量は少ない程良く、例えば、５０ｍＬ／１００ｇ以下であることが好ましく、４０ｍＬ／１００ｇ以下であることがより好ましい。なお、その下限は、圧粉体の密度や機械的強度の改善といった観点からは特に限定されないが、カーボンブラックが形成し得るストラクチャーなどを考慮すると、２０ｍＬ／１００ｇ以上であることが好ましい。
【００８０】
カーボンブラックのＤＢＰ吸収量は、ＪＩＳ  Ｋ６２１７−４の「ゴム用カーボンブラック−基本特性−第４部：ＤＢＰ吸収量の求め方」に基づいて測定する。
【００８１】
本発明では、更に、カーボンブラックの窒素吸着比表面積を５０ｍ２／ｇ以下と定めた。後記する実施例に示すように、窒素吸着比表面積が５０ｍ２／ｇを超えるものは、圧粉体の密度が小さく、ラトラ値が大きくなるため、焼結体に要求される特性が充分得られない。本発明では、前述したＤＢＰ吸収量の制御に加えて窒素吸着比表面積も制御することが必要であり、いずれか一方のみが上記範囲を満足していても、所望の圧粉体は得られない（後記する実施例を参照）。
【００８２】
カーボンブラックの窒素吸着比表面積は小さい程良く、例えば、４０ｍ２／ｇ以下であることが好ましく、３０ｍ２／ｇ以下であることがより好ましい。なお、その下限は、圧粉体の密度や機械的強度の改善といった観点からは特に限定されないが、カーボンブラックが形成し得るストラクチャーなどを考慮すると、５ｍ２／ｇ以上であることが好ましい。
【００８３】
カーボンブラックの窒素吸着比表面積は、ＪＩＳ  Ｋ  ６２１７−２に記載された方法に基づいて測定する。
【００８４】
本発明に用いられるカーボンブラックは、少なくとも、上記の特性を満足していることが必要である。混合粉末に要求される上記特性を一層改善するため、カーボンブラックは、以下の要件を更に満足していることが好ましい。
【００８５】
カーボンブラックの一次粒子の平均粒径は、４０ｎｍ以上であることが好ましい。前述した窒素吸着比表面積に加え、一次粒子の平均粒径を更に制御してカーボンブラックの粒子形態を厳密に調整することにより、圧粉体の特性が一層改善され、機械的特性に一層優れた焼結体が得られる。一次粒子の平均粒径が４０ｎｍ未満の場合、カーボンブラックは、混合工程において、高度に凝集した複雑なストラクチャーを形成し易くなり、圧粉体の密度などが低下してしまう。一次粒子の平均粒径は大きいほどよく、例えば、７０ｎｍ以上であることが好ましい。なお、その上限は、圧粉体の密度や機械的強度の改善といった観点からは特に限定されないが、カーボンブラックが形成し得るストラクチャーなどを考慮すると、１０００ｎｍ以下であることが好ましい。
【００８６】
カーボンブラックの一次粒子の平均粒径は、電子顕微鏡を用いて測定することができる。具体的には、電子顕微鏡で数万倍の写真を数視野撮影し、投影された各粒子の円近似直径を、１試料当たり約２千個〜１万個計測する。計測は、粒子径自動解析装置（Ｚｅｉｓｓ  Ｍｏｄｅｌ  ＴＧＡ１０）などを用いて行なうことができる。
【００８７】
カーボンブラックの炭素純度は、特に限定されない。ただし、炭素（Ｃ）以外の原子は、焼結体の特性に悪影響を及ぼす可能性があるため、カーボンブラックの炭素純度は、出来るだけ高いことが好ましい。具体的には、カーボンブラック中のＣの比率は、９５質量％以上であることが好ましく、９９質量％以上であることがより好ましい。Ｃ以外の元素として、例えば、水素（Ｈ）や灰分（金属元素、無機元素）などが挙げられる。灰分としては、例えば、Ｍｇ、Ｃａ、Ｓｉ、Ｆｅ、Ａｌ、Ｖ、Ｋ、Ｎａなどの塩類やこれらの酸化物などが挙げられ、このうち、水素（Ｈ）は０．５質量％以下であることが好ましい。また、灰分は、合計で０．５質量％以下であることが好ましく、０．１質量％以下であることがより好ましい。
【００８８】
このような要件を満足するカーボンブラックの作製方法は、特に限定されず、通常用いられる方法を適宜選択することができる。具体的には、例えば、オイルファーネス法、サーマル法（熱分解法）などが挙げられる。このうち、後者のサーマル法は、一次粒子の平均粒径が大きく、一次粒子が独立した構造に制御しやすいという特徴を有しており、本発明で規定するカーボンブラックの作製方法として推奨される。
【００８９】
上記要件を満足するカーボンブラックは、例えば、市販品を用いることもできる。
【００９０】
カーボンブラックは、ベースとなる鉄基粉末１００質量部に対し、４．０質量部以下の比率で含有することが好ましい。前述したように、カーボンブラックは、圧粉体の密度や強度を上昇させる作用を有しているが、カーボンブラックの含有量が４．０質量部を超えると、上記作用がかえって低下する恐れがある。なお、カーボンブラックの含有量の下限は、０．１質量部とすることが好ましく、これにより、カーボンブラックによる上記作用が有効に発揮される。カーボンブラックの含有量は、０．２質量部以上２．０質量部以下であることがより好ましい。
【００９１】
以上、第２の発明に用いられるカーボンブラックについて説明した。
【００９２】
前述したように、本発明の第２の混合粉末は、上記要件を満足するカーボンブラックのみからなっていても良いし、当該カーボンブラック以外のカーボンブラックを更に含んでいても良い。更に、黒鉛粉末を含んでいてもよい。いずれにしても、炭素供給成分中に含まれる当該カーボンブラックの含有量が最も多く含まれているものはすべて、第２の混合粉末の範囲内に包含される。
【００９３】
ここで、第２の発明に用いられ得る黒鉛粉末については、前述した第１の発明と同じであるので、詳細な説明は省略する。
【００９４】
（本発明の第１および第２の粉末冶金用混合粉末）
以下、これらの粉末冶金用混合粉末に共通する内容（任意の選択成分である物性改善剤、潤滑剤など）をまとめて説明する。
【００９５】
本発明の第１および第２の粉末冶金用混合粉末は、上記の炭素供給成分と鉄基粉末とを含有している。
【００９６】
本発明に用いられる鉄基粉末には、純鉄粉および鉄合金粉の両方が含まれる。これらは、単独で用いても良いし、併用しても良い。
【００９７】
このうち純鉄粉は、鉄粉を９７質量％以上含み、残部：不可避不純物（例えば、酸素、ケイ素、炭素、マンガンなど）からなる実質的に純鉄成分とみなせる鉄粉である。
【００９８】
また、鉄合金粉は、鉄以外の成分として、焼結体の特性改善を目的として、銅、ニッケル、クロム、モリブデン、硫黄、マンガンなどの合金成分を含むものである。鉄合金粉には、拡散型鉄粉（基鉄粉に合金元素を拡散接合して製造したもの、partially alloyed powder）およびプレアロイ型鉄粉（溶解工程で合金元素を添加して製造したもの、prealloyed powder）に大別されるが、本発明では、これらを単独で、または両者を組合わせたものを好適に用いることができる。
【００９９】
本発明の混合粉末は、前述した炭素供給成分と鉄基粉末とから構成されていてもよいが、焼結体の特性などを改善する目的で、更に物性改善成分を添加しても良い。
【０１００】
物性改善成分としては、例えば、金属粉末、無機粉末が挙げられる。これらは、単独で使用しても良いし、２種以上を併用しても良い。
【０１０１】
このうち金属粉末としては、例えば、銅、ニッケル、クロム、モリブデン、スズ、バナジウム、マンガン、フェロリンなどが挙げられる。これらは単独で用いても良いし、２種以上を併用しても良い。特に、鉄基粉末として純鉄粉を用いる場合、上記の金属粉末を添加することが好ましい。これらの金属粉末は、鉄と合金となったフェロアロイ、または鉄以外の２種類以上からなる合金粉末であっても良い。
【０１０２】
無機粉末としては、例えば、硫化マンガン、二酸化マンガンなどの硫化物、窒化ホウ素などの窒化物、ホウ酸、酸化マグネシウム、酸化カリウム、酸化ケイ素などの酸化物、りん、硫黄などが挙げられる。これらは単独で用いても良いし、２種以上を併用しても良い。
【０１０３】
上記の物性改善成分の含有量は、特に限定されず、本発明の作用を阻害しない限度で、最終製品に求められる諸特性に応じて任意に定めることができるが、おおむね、鉄基粉末１００質量部に対する比率を、合計で、０．０１質量部以上１０質量部以下とすることが好ましい。
【０１０４】
例えば、鉄基粉末として純鉄粉を用いた場合、下記粉末の好ましい含有量は、それぞれ、以下のとおりである。銅：０．１〜１０質量部、ニッケル：０．１〜１０質量部、クロム：０．１〜８質量部、モリブデン：０．１〜５質量部、リン：０．０１〜３質量部、硫黄：０．０１〜２質量部。
【０１０５】
本発明の第１および第２の混合粉末は、本発明の作用に悪影響を与えない範囲で、さらに潤滑剤を含有してもよい。潤滑剤は、圧粉体の加圧成形時に、圧粉体と金型との摩擦係数を低減し、型かじりや金型損傷の発生などを抑える作用を有している。
【０１０６】
本発明で用いられる潤滑剤は、粉末冶金用混合粉末に通常用いられるものであれば特に限定されず、例えば、エチレンビスステアリルアミド、ステアリン酸アミド、ステアリン酸亜鉛、ステアリン酸リチウムなどが挙げられる。これらは、単独で使用しても良いし、２種以上を併用しても良い。
【０１０７】
上記の潤滑剤は、鉄基粉末１００質量部に対し、０．０１〜１．５質量部の範囲内で含有することが好ましい。潤滑剤の含有量が０．０１質量部未満では、潤滑剤の添加による作用が充分発揮されない。一方、潤滑剤の含有量が１．５質量部を超えると、圧粉体の圧縮性などが低下する恐れがある。潤滑剤のより好ましい含有量は、０．１〜１．２質量部であり、更に好ましい含有量は、０．２〜１．０質量部である。
【０１０８】
本発明では、粉末冶金用混合粉末に通常添加されるバインダを省略することができる。前述したように、本発明の第１および第２の混合粉末では、それぞれ、所定の炭素供給成分を使用しているため、バインダを使用しなくても、炭素供給成分の飛散や偏析を充分防止できるからである（後記する実施例を参照）。ただし、本発明の作用（特に、混合粉末の流動性）を損なわない範囲で、従来汎用されているバインダを使用しても良い。バインダは、炭素供給成分の偏析防止という観点から添加するのではなく、Ｎｉ粉やＣｕ粉などのように自己付着性がない粉末の偏析を抑制するために添加する。あるいは、前述した特許文献１〜３に記載されたバインダを使用することもできる。
【０１０９】
次に、上記の成分を用いて混合粉末、圧粉体、および焼結体を作製する方法を説明する。
【０１１０】
本発明の混合粉末は、第１および第２の発明に用いられる前述した炭素供給成分と、鉄基粉末とを混合することによって得られる。必要に応じて、前述した物性改善成分を添加しても良く、更に、潤滑剤やバインダを添加しても良い。
【０１１１】
鉄基粉末との混合時におけるカーボンブラックおよび黒鉛粉末の形態は、特に限定されない。
【０１１２】
例えば、カーボンブラックは、粉末形態のままで鉄基粉末と混合しても良いし、カーボンブラックを有機溶剤などの分散溶媒に分散させた分散液の状態で鉄基粉末と混合しても良い。後者の場合、混合後に、分散媒を加熱などの方法で除去することが好ましい。
【０１１３】
混合方法は特に限定されず、羽根付き混合機、Ｖ形混合機、二重円錐形混合機（Ｗコーン）など、通常、使用されている混合機を用いて混合すれば良い。混合条件は、例えば、羽根付き混合機を用いる場合、羽根の回転速度（羽根の周速度）を約２〜１０ｍ／ｓの範囲内に制御し、約０．５〜２０分間撹拌することが好ましい。また、Ｖ形混合機や二重円錐形混合機を用いる場合、おおむね、２〜５０ｒｐｍで１〜６０分間混合することが好ましい。
【０１１４】
次に、上記の混合粉末を用い、粉末圧縮成形機を用いた通常の加圧成形方法によって圧粉体を得る。具体的な成形条件は、混合粉末を構成する成分の種類や添加量、圧粉体の形状、成形温度（おおむね、室温〜１５０℃）、成形圧力などによっても相違するが、圧粉体の密度が約６．０〜７．５ｇ／ｃｍ３の範囲内になるように成形することが好ましい。
【０１１５】
最後に、上記の圧粉体を用い、通常の焼結方法によって焼結体を得る。具体的な焼結条件は、圧粉体を構成する成分の種類や添加量、最終製品の種類などによっても相違するが、例えば、Ｎ２、Ｎ２−Ｈ２、炭化水素などの雰囲気下、１０００〜１３００℃の温度で５〜６０分間焼結を行なうことが好ましい。
【実施例】
【０１１６】
以下、実施例を挙げて本発明をより具体的に説明するが、本発明は下記実施例によって制限を受けるものではなく、前・後記の趣旨に適合し得る範囲で適当に変更を加えて実施することも可能であり、それらは何れも本発明の技術的範囲に含まれる。なお、以下の実施例における「％」は、特に断らない限り、「質量％」を意味する。
【０１１７】
後記する実施例１〜実施例４のうち、実施例１〜実施例２は、本発明の第１の粉末冶金用混合粉末に関する実施例であり、実施例３〜実施例４は、本発明の第２の粉末冶金用混合粉末に関する実施例である。
【０１１８】
実施例１（混合粉末および圧粉体の特性の検討）
本実施例では、炭素供給成分として、種々のカーボンブラックおよび黒鉛粉末を用いたときの混合粉末および圧粉体の特性を検討した。
【０１１９】
具体的には、表１に示すａ〜ｃのカーボンブラック（市販品）および表２に記載のＸ〜Ｚの黒鉛粉末（市販品）を用い、以下のようにして粉末冶金用混合粉末および圧粉体を得た（実験１〜２５）。表１および２には、市販品のカタログに記載された数値を転記している。
【０１２０】
各実験で得られた混合粉末および圧粉体の特性を以下の方法で測定し、評価した。
【０１２１】
（混合粉末の特性）
１．見掛密度の測定
ＪＩＳ  Ｚ２５０４（金属粉の見掛密度試験法）に基づき、混合粉末の見掛密度（ｇ／ｃｍ３）を測定した。
【０１２２】
２．流動性の測定
ＪＩＳ  Ｚ２５０２（金属粉の流動度試験法）に基づき、２．６３ｍｍφのオリフィスを混合粉末（５０ｇ）が流れ出るまでの時間（ｓｅｃ／５０ｇ）を測定した。
【０１２３】
３．遊離カーボン量（発塵率、Ｃ-ｌｏｓｓ）
図１に示すように、ニューミリポアフィルター１（網目１２μｍ）を取付けた漏斗状ガラス管２（内径：１６ｍｍ、高さ：１０６ｍｍ）に混合粉末Ｐ（２５ｇ）を入れ、ガラス管２の下方からＮ２ガスを０．８リットル／分の速度で２０分間流し、次式より遊離カーボン量（％）を求めた。本実施例では、遊離カーボン量が３０％以下のものを合格とした。
遊離カーボン量（％）
＝［１-（Ｎ２ガス流通後のカーボン量（％））／（Ｎ２ガス流通前のカーボン量（％））］×１００
ここで、カーボン量（％）とは、混合粉末中のカーボンの質量％を意味する。
【０１２４】
（圧粉体の特性）
１．密度の測定
圧粉体の密度を測定するため、粉体粉末冶金協会（Japan Society of Powder and Powder Metallurgy、ＪＳＰＭ）標準１-６４（金属粉の圧縮性試験方法）に基づいて直径１１．３ｍｍ、高さ１０ｍｍの円柱状の圧粉体を作製した。成形圧力は、４９０ＭＰａとした。得られた圧粉体の質量を測定し、体積で除した値（ｇ／ｃｍ３）を圧粉体の密度とした。本実施例では、圧粉体の密度が６．７０ｇ／ｃｍ３以上のものを合格とした。
【０１２５】
２．ラトラ値の測定
日本粉末冶金工業規格（Japan Powder Metallurgy Association standard、ＪＰＭＡ）０１１-１１９２（金属圧粉体のラトラ値測定方法）に基づき、圧粉体のラトラ値（％）を測定した。
【０１２６】
（実験１）
まず、鉄基粉末として、市販の純鉄粉（神戸製鋼所製「アトメル３００Ｍ」）を用意し、この純鉄粉に対し、市販のアトマイズ銅粉（平均粒径４８μｍ）を２．０％、炭素供給成分を０．８０％［詳細には、表１に記載のカーボンブラックａを０．００４％、表２に記載の黒鉛粉末Ｘを０．７９６％（カーボンブラック：黒鉛粉末＝０．５質量部：９９．５質量部）］、潤滑剤としてエチレンビスステアリルアミドを０．７５％の比率で添加した後、Ｖ型混合機を用いて３０ｒｐｍの回転速度で３０分間混合し、混合粉末を得た。ここでは、バインダは使用していない。
【０１２７】
次に、上記の混合粉末を粉末圧縮成形機に入れ、４９０ＭＰａの圧力下で圧縮成形し、外径１１．３ｍｍ、高さ１０ｍｍの円柱状の圧粉体を得た。
【０１２８】
（実験２〜８）
実験１において、カーボンブラックａと黒鉛粉末Ｘとの混合比率を、それぞれ、表３に記載のように変化させたこと以外は、実験１と同様にして、実験２〜８の混合粉末および圧粉体をそれぞれ作製した。
【０１２９】
（実験９）
実験１において、黒鉛粉末Ｘを用いずに、表１のカーボンブラックａを０．８０％用いたこと以外は、実験１と同様にして、実験９の混合粉末および圧粉体を作製した。
【０１３０】
（実験１０〜１４）
実験１において、カーボンブラックａの代わりに表１のカーボンブラックｂを用い、表３に記載のようにカーボンブラックｂと黒鉛粉末Ｘとの混合比率を変化させたこと以外は、実験１と同様にして、実験１０〜１４の混合粉末および圧粉体をそれぞれ作製した。
【０１３１】
（実験１５）
実験１において、黒鉛粉末Ｘを用いずに、表１のカーボンブラックｂを０．８０％用いたこと以外は、実験１と同様にして、実験１５の混合粉末および圧粉体を作製した。
【０１３２】
（実験１６〜１９）
実験１において、カーボンブラックａの代わりに表１のカーボンブラックｃを用い、表３に記載のようにカーボンブラックｃと黒鉛粉末Ｘとの混合比率を変化させたこと以外は、実験１と同様にして、実験１６〜１９の混合粉末および圧粉体をそれぞれ作製した。
【０１３３】
（実験２０）
実験１において、黒鉛粉末Ｘを用いずに、表１のカーボンブラックｃを０．８０％用いたこと以外は、実験１と同様にして、実験２０の混合粉末および圧粉体を作製した。
【０１３４】
（実験２１）
実験１において、カーボンブラックを用いずに、表２の黒鉛粉末Ｘを０．８０％用いたこと以外は、実験１と同様にして、実験２１の混合粉末および圧粉体を作製した。
【０１３５】
（実験２２）
実験６において、黒鉛粉末Ｘの代わりに黒鉛粉末Ｙを用いたこと以外は、実験６と同様にして、実験２２の混合粉末および圧粉体を作製した。
【０１３６】
（実験２３）
実験２１において、黒鉛粉末Ｘの代わりに表２の黒鉛粉末Ｙを０．８０％用いたこと以外は、実験２１と同様にして、実験２３の混合粉末および圧粉体を作製した。
【０１３７】
（実験２４）
実験６において、黒鉛粉末Ｘの代わりに黒鉛粉末Ｚを用いたこと以外は、実験６と同様にして、実験２４の混合粉末および圧粉体を作製した。
【０１３８】
（実験２５）
実験２１において、黒鉛粉末Ｘの代わりに表２の黒鉛粉末Ｚを０．８０％用いたこと以外は、実験２１と同様にして、実験２５の混合粉末および圧粉体を作製した。
【０１３９】
これらの結果を表３にまとめて示す。参考のため、表３に総合評価の欄を設け、本発明の合格基準（遊離カーボン量３０％以下、成形圧力が４９０ＭＰａで圧粉体に成形したときの密度６．７０ｇ／ｃｍ３以上）を満たす混合粉末に○を、いずれか一方でも合格基準を満たさないものに×を付した。
【０１４０】
【表１】
2007277712.tif 000002
【０１４１】
【表２】
2007277712.tif 000003
【０１４２】
【表３】
2007277712.tif 000004
【０１４３】
表３より、以下のように考察することができる。
【０１４４】
（カーボンブラックａについて）
まず、炭素供給成分として、カーボンブラックａ（ＤＢＰ吸収量３８ｍＬ／１００ｇ、窒素吸着比表面積８ｍ２／ｇ）および黒鉛粉末Ｘを用い、これらの混合比率を変化させたときの結果（実験１〜９、２１）について考察する。
【０１４５】
炭素供給成分として黒鉛粉末Ｘのみを用いたときは、実験２１に示すように、高密度の圧粉体は得られるが、混合粉末の遊離カーボン量が多くなった。また、カーボンブラックａの比率が小さい実験１は、混合粉末の遊離カーボン量が多くなった。
【０１４６】
これに対し、実験２〜９のようにカーボンブラックａと黒鉛粉末Ｘとの混合比率が特定の範囲内に制御されたもの（カーボンブラックの比率：１０〜１００質量部）は、遊離カーボン量、圧粉体の密度とも良好な範囲を満足している。
【０１４７】
上記は、カーボンブラックａに黒鉛粉末Ｘを用いたときの結果であるが、黒鉛粉末Ｘの代わりに黒鉛粉末Ｙを用いたとき（実験２２および２３を参照）、あるいは、黒鉛粉末Ｘの代わりに黒鉛粉末Ｚを用いたとき（実験２４および２５を参照）も、上記と同様の結果が得られた。なお、表３には、カーボンブラックａの比率を６０質量部としたときの結果（実験２２、実験２４）のみ示しているが、カーボンブラックａの比率を前述した実験１〜８のように種々変化させたときも、上記と同様の実験結果が得られることを実験により確認している（表３には示さず）。
【０１４８】
また、上記の一連の結果は、カーボンブラックａのみならず、カーボンブラックＡ群に属するカーボンブラックを用いたときであっても、同様の傾向が得られることを実験により確認している（表３には示さず）。
【０１４９】
（カーボンブラックｂについて）
次に、炭素供給成分として、カーボンブラックｂ（ＤＢＰ吸収量１１３ｍＬ／１００ｇ、窒素吸着比表面積１３０ｍ２／ｇ）および黒鉛粉末Ｘを用い、これらの混合比率を変化させたときの結果（実験１０〜１５、２１）について考察する。
【０１５０】
炭素供給成分として黒鉛粉末Ｘのみを用いたときは、実験２１に示すように、高密度の圧粉体は得られるが、混合粉末の遊離カーボン量が多くなり、一方、カーボンブラックｂのみを用いたときは、実験１５に示すように、混合粉末の遊離カーボン量は少ないが、圧粉体の密度が低下した。
【０１５１】
これに対し、カーボンブラックｂと黒鉛粉末Ｘとの混合比率が所定の範囲内に制御された（カーボンブラックの比率：１５〜７５質量部）実験１１〜１３では、表３に示すように、所望とする混合粉末が得られた。なお、実験１０は、カーボンブラックｂの比率が小さい例であり、遊離カーボン量が多くなった。また、実験１４は、カーボンブラックｂの比率が多い例であり、圧粉体の密度が低下した。
【０１５２】
上記は、カーボンブラックｂに黒鉛粉末Ｘを用いたときの結果であるが、黒鉛粉末Ｘの代わりに黒鉛粉末ＹまたはＺを用いたときも、上記と同様の結果が得られたことを実験により確認している（表３には示さず）。
【０１５３】
また、上記の一連の結果は、カーボンブラックｂのみならず、カーボンブラックＢ群に属するカーボンブラックを用いたときであっても、同様の傾向が得られることを実験により確認している（表３には示さず）。
【０１５４】
（カーボンブラックｃについて）
次に、炭素供給成分として、カーボンブラックｃ（ＤＢＰ吸収量２２ｍＬ／１００ｇ、窒素吸着比表面積８０ｍ２／ｇ）および黒鉛粉末Ｘを用い、これらの混合比率を変化させたときの結果（実験１６〜２１）について考察する。
【０１５５】
炭素供給成分として黒鉛粉末Ｘのみを用いたときは、実験２１に示すように、高密度の圧粉体は得られるが、混合粉末の遊離カーボン量が多くなった。
【０１５６】
これに対し、実験１７〜２０のようにカーボンブラックａと黒鉛粉末Ｘとの混合比率が特定の範囲内に制御されたもの（カーボンブラックの比率：２０〜１００質量部）は、遊離カーボン量、圧粉体の密度とも本発明の合格基準を満足しており、良好な特性が得られた。特に、カーボンブラックの比率が２０〜６０質量部を満足する実験１７〜１８では、表３に示すように、より高密度の圧粉体が得られた。なお、実験１６は、カーボンブラックｃの比率が１０質量部と少ない例であり、遊離カーボン量が多くなった。
【０１５７】
上記は、カーボンブラックｃに黒鉛粉末Ｘを用いたときの結果であるが、黒鉛粉末Ｘの代わりに黒鉛粉末ＹまたはＺを用いたときも、上記と同様の結果が得られたことを実験により確認している（表３には示さず）。
【０１５８】
また、上記の一連の結果は、カーボンブラックｃのみならず、カーボンブラックＣ群に属するカーボンブラックを用いたときであっても、同様の傾向が得られることを実験により確認している（表３には示さず）。
【０１５９】
以上の実験結果より、本発明の合格基準を満足するものを、カーボンブラックＡ群〜Ｃ群のそれぞれについて整理すると以下のとおりである。
（ア）カーボンブラックＡ群に属するカーボンブラックを用いるときは、カーボンブラックの混合比率を１０質量部以上１００質量部以下とし（すなわち、カーボンブラックのみを使用してもよい）、より高密度の圧粉体を得るためには、１０質量部以上９０質量部以下とする。
（イ）カーボンブラックＢ群に属するカーボンブラックを用いるときは、カーボンブラックの混合比率を１５質量部以上７５質量部以下とする。
（ウ）カーボンブラックＣ群に属するカーボンブラックを用いたときは、カーボンブラックの混合比率を１５質量部以上１００質量部以下とし（すなわち、カーボンブラックのみを使用してもよい）、より高密度の圧粉体を得るためには、１５質量部以上７５質量部以下とする。
【０１６０】
従って、本発明の第１発明における「カーボンブラックの品種にかかわらず本発明の合格基準を満足する粉末冶金用混合粉末を提供する」という目的を達成するためには、少なくとも、カーボンブラックの混合比率を１５〜７５質量部の範囲内に制御することが必要であり、この混合比率を満足する限り、カーボンブラックの品種にかかわらず、優れた特性を備えた粉末冶金用混合粉末を提供できることが明らかになった。本発明では、上記の実験事実に基づき、カーボンブラックの混合比率を上記範囲に定めた次第である。
【０１６１】
実施例２（焼結体の特性の検討）
本実施例では、前述した実施例１において、炭素供給成分として、カーボンブラックおよび黒鉛粉末の混合物を用いたときの焼結体の特性を、黒鉛粉末と対比して検討した。ここでは、焼結体の密度は６．８０ｇ／ｃｍ３とした。
【０１６２】
具体的には、前述した実施例１の実験４〜９（カーボンブラックａを使用）、実験１２，１４（カーボンブラックｂを使用）、実験１７、１９〜２０（カーボンブラックｃを使用）と、実験２１、２３、２５（カーボンブラックを添加せず黒鉛粉末のみを使用）の従来例について、各混合粉末を粉末圧縮成形機に入れ、４００〜６００ＭＰａの圧力下で圧縮成形し、外径３０ｍｍ、内径１０ｍｍ、高さ１０ｍｍのリング状の圧粉体を得た。
【０１６３】
上記の圧粉体を、Ｎ２−１０ｖｏｌ％Ｈ２−ガス雰囲気下、プッシャ式焼結炉を用いて１１２０℃で２０分間焼結し、焼結体（密度６．８０ｇ／ｃｍ３）を得た。
【０１６４】
このようにして得られた焼結体の圧環強度および硬さを以下のようにして測定し、評価した。
【０１６５】
（焼結体の特性）
１．圧環強度の測定
ＪＩＳ  Ｚ２５０７に記載の圧環試験を実施し、圧環強度（Ｎ／ｍｍ２）を測定した。
【０１６６】
２．硬さの測定
ＪＩＳ  Ｚ  ２２４５のロックウェル硬さ試験-試験方法に基づき、ロックウェル硬さ（ＨＲＢ）を測定した。
【０１６７】
これらの結果を表４にまとめて示す。
【０１６８】
【表４】
2007277712.tif 000005
【０１６９】
表４より、以下のように考察することができる。
【０１７０】
表４より、焼結密度が６．８０ｇ／ｃｍ３のときの特性を比較すると、いずれのカーボンブラックａ〜ｃを用いたときでも、カーボンブラックと黒鉛粉末とを混合して用いると、カーボンブラックの混合比率にかかわらず、黒鉛粉末のみを用いたときと同程度の機械的特性（圧環強度および硬さ）が得られることが分かった。また、焼結体のミクロ組織を観察した結果、全てのサンプルにパーライト組織が観察された。これは、カーボンブラックが黒鉛と同様に鉄基粉末に浸炭していることを示している。
【０１７１】
なお、表４には、表３に示す実験例のうち、一部のものについての結果を示しているが、表３に示す他の実験においても、上記と同様の実験結果が得られることを、実験により確認している（表４には示さず）。
【０１７２】
また、上記の一連の結果は、カーボンブラックａ、ｂ、ｃのみならず、カーボンブラックＡ群、Ｂ群、Ｃ群に属するカーボンブラックを用いたときであっても、同様の傾向が得られることを実験により確認している（表４には示さず）。
【０１７３】
以下の実施例３〜実施例４は、本発明の第２の粉末冶金用混合粉末を用いた実験結果である。
【０１７４】
実施例３（混合粉末および圧粉体の特性の検討）
本実施例では、種々のカーボンブラックを用いたときの混合粉末および圧粉体の特性を検討した。
【０１７５】
具体的には、表５に示すｄ〜ｐのカーボンブラック（市販品）を用い、以下のようにして粉末冶金用混合粉末および圧粉体を得た（実験２６〜３７）。上記のカーボンブラックのうち、ｄ〜iは本発明の要件を満足する例であり、ｊ〜ｐは本発明の要件を満足しない例である。表５には、市販品のカタログに記載された数値を転記している。また、比較のため、カーボンブラックの代わりに黒鉛粉末を用い、粉末冶金用混合粉末および圧粉体を得た（実験３８）。
【０１７６】
各実験で得られた混合粉末および圧粉体の特性は、前述した実施例１に記載の方法で測定し、評価した。
【０１７７】
（実験２６）
まず、鉄基粉末として、市販の純鉄粉（神戸製鋼所製「アトメル３００Ｍ」）を用意し、この純鉄粉に対し、市販のアトマイズ銅粉（平均粒径４８μｍ）を２．０％、炭素供給成分として、表４に記載のカーボンブラックａを０．８０％、潤滑剤としてエチレンビスステアリルアミドを０．７５％の比率で添加した後、羽根付ミキサーを用いて２分間高速撹拌し（羽根の回転速度５ｍ／ｓ）、混合粉末を得た。ここでは、バインダは使用していない。
【０１７８】
次に、上記の混合粉末を粉末圧縮成形機に入れ、４９０ＭＰａの圧力下で圧縮成形し、外径１１．３ｍｍ、高さ１０ｍｍの円柱状の圧粉体を得た。
【０１７９】
（実験２７〜３７）
実験２６において、炭素供給成分として、表５に記載のカーボンブラックｄ〜ｐを用いたこと以外は、実験２６と同様にして、実験２７〜３７の混合粉末および圧粉体をそれぞれ作製した。
【０１８０】
（実験３８）
実験２６において、炭素供給成分として、カーボンブラックの代わりに市販の黒鉛粉末（平均粒径５μｍ）を用いたこと以外は、実験２６と同様にして混合粉末および圧粉体を作製した。
【０１８１】
これらの結果を表６にまとめて示す。表６には、参考のため、使用した炭素供給成分の種類および特性も併記している。
【表５】
2007277712.tif 000006
【０１８２】
【表６】
2007277712.tif 000007
【０１８３】
表６より、以下のように考察することができる。
【０１８４】
実験２６〜３１は、それぞれ、本発明の要件を満足するカーボンブラックｄ〜iを用いた本発明例であり、混合粉末の各特性に優れているだけでなく、圧粉体の特性にも優れている。
【０１８５】
これに対し、実験３２〜３７は、本発明の要件を満足しないカーボンブラックを用いた比較例であり、混合粉末の遊離カーボン量、圧粉体の密度およびラトラ値が本発明で規定する基準値に到達しなかった。
【０１８６】
なお、実験３６および３７では、混合粉末の遊離カーボン量が増加し、流動度が低下しているが、これは、ＤＢＰ吸収量および窒素吸着比表面積が極端に大きいカーボンブラックｏ、ｐを用いたため、混合工程で鉄基粉末と混ざる（鉄基粉末に付着する）前に、当該カーボンブラックが大きなストラクチャーを形成してしまうためと考えられる。
【０１８７】
実験３８は、炭素供給成分として黒鉛粉末のみを用いた従来例であり、混合粉末の遊離カーボン量が多くなった。
【０１８８】
実施例４（焼結体の特性の検討）
本実施例では、本発明の要件を満足するカーボンブラックを用いたときの焼結体の特性を、黒鉛粉末と対比して検討した。ここでは、焼結体の密度は６．８０ｇ／ｃｍ３とした。
【０１８９】
具体的には、前述した実験２６〜３１（表５のカーボンブラックｄ〜iを使用）、および実験３８（黒鉛粉末を使用）の混合粉末を粉末圧縮成形機に入れ、４００〜６００ＭＰａの圧力下で圧縮成形し、外径３０ｍｍ、内径１０ｍｍ、高さ１０ｍｍのリング状の圧粉体を得た。
【０１９０】
上記の圧粉体を、Ｎ２−１０ｖｏｌ％Ｈ２−ガス雰囲気下、プッシャ式焼結炉を用いて１１２０℃で２０分間焼結し、焼結体（密度６．８０ｇ／ｃｍ３）を得た。
【０１９１】
このようにして得られた焼結体の圧環強度および硬さを、前述した実施例と同様にして測定し、評価した。
【０１９２】
これらの結果を表７にまとめて示す。
【０１９３】
【表７】
2007277712.tif 000008
【０１９４】
表７より、焼結密度が６．８０ｇ／ｃｍ３のときの特性を比較すると、いずれのカーボンブラックを用いたときも、黒鉛粉末を用いたときと同程度の機械的特性（圧環強度および硬さ）を有していることが分かる。従って、カーボンブラックは、黒鉛粉末に代わる炭素供給成分として極めて有用であることが確認された。
【図面の簡単な説明】
【０１９５】
【図１】実施例１において、遊離カーボン量の測定に用いた装置の概略断面図である。
【符号の説明】
【０１９６】
１  ニューミリポアフィルター
２  漏斗状ガラス管
Ｐ  混合粉末
【図１】
2007277712.tif 000009